(57)【特許請求の範囲】
【請求項１】
シングルサイト触媒を用いて製造されたエチレンを主成分とする共重合体（Ａ）およびエチレン含量が２０〜６０モル％でケン化度が９５％以上のエチレン−ビニルアルコール共重合体（Ｂ）からなり、下記式（１）を満足する樹脂組成物。
１／９９≦｛（Ａ）の重量｝／｛（Ｂ）の重量｝≦９９／１        ・・・（１）
【請求項２】
エチレンを主成分とする共重合体（Ａ）が、α−オレフィンの炭素数が３〜８であるエチレン−α−オレフィン共重合体である請求項１記載の樹脂組成物。
【請求項３】
エチレンを主成分とする共重合体（Ａ）の分子量分布の比Ｍｗ／Ｍｎが４以下である請求項１または２に記載の樹脂組成物。
【請求項４】
エチレン−ビニルアルコール共重合体（Ｂ）がリン元素換算で２〜２００ｐｐｍのリン化合物を含有する請求項１ないし３のいずれかに記載の樹脂組成物。
【請求項５】
エチレンを主成分とする共重合体（Ａ）の密度が０．９０〜０．９４ｇ／ｃｍ3であり、カルボン酸変性ポリオレフィン（Ｃ）を含み、かつ下記式（２）および（３）を満足する請求項１ないし４のいずれかに記載の樹脂組成物。
６０／４０≦｛（Ａ）の重量｝／｛（Ｂ）の重量｝≦９９／１      ・・・（２）
０．１／９９．９≦Ｘ≦２０／８０                              ・・・（３）
但し、Ｘ＝｛（Ｃ）の重量｝／｛（Ａ）と（Ｂ）の合計重量｝
【請求項６】
エチレンを主成分とする共重合体（Ａ）のマトリックス中にエチレン−ビニルアルコール共重合体（Ｂ）およびカルボン酸変性ポリオレフィン（Ｃ）からなる平均粒径が５μｍ以下の樹脂粒子が分散している請求項５に記載の樹脂組成物。
【請求項７】
エチレンを主成分とする共重合体（Ａ）のメルトフローレートＭａとエチレン−ビニルアルコール共重合体（Ｂ）のメルトフローレートＭｂの比が下記式（４）を満たす請求項５または６に記載の樹脂組成物。
０．０５≦Ｍａ／Ｍｂ≦５      ・・・（４）
【請求項８】
請求項５ないし７のいずれかに記載の樹脂組成物に、さらにハイドロタルサイト系化合物（Ｄ）を有し、かつ（Ｄ）の重量は（Ａ）と（Ｂ）の合計重量に対し０．０００１〜２％である樹脂組成物。
【請求項９】
請求項５ないし８のいずれかに記載の樹脂組成物に、さらに高級脂肪族カルボン酸の金属塩（Ｅ）を有し、かつ（Ｅ）の重量は（Ａ）と（Ｂ）の合計重量に対し０．０００１〜２％である樹脂組成物。
【請求項１０】
請求項５ないし９のいずれかに記載の樹脂組成物の層とエチレン含量が２０〜６０モル％でケン化度が９５％以上のエチレン−ビニルアルコール共重合体の層の少なくとも２層からなる多層構造体。
【請求項１１】
シングルサイト触媒を用いて製造された、α−オレフィンの炭素数が３〜８であり、密度が０．９０〜０．９４ｇ／ｃｍ3であるエチレン−α−オレフィン共重合体からなる層およびカルボン酸変性ポリオレフィンからなる層をそれぞれ少なくとも１層以上有する請求項１０に記載の多層構造体。
【請求項１２】
共押出成形されてなる請求項１０または１１に記載の多層構造体。
【発明の詳細な説明】
【０００１】
【発明の属する技術分野】
本発明は、溶融成形性の良好な樹脂組成物、および外観が美麗で、耐層間剥離性、透明性、耐衝撃性、ガスバリアー性に優れた多層構造体に関する。
【０００２】
【従来の技術】
エチレン−ビニルアルコール共重合体（以下ＥＶＯＨと略すことがある）は、溶融成形が可能で、ガスバリア性に優れた材料として、広く用いられている。特に、耐湿性、機械的特性等に優れた熱可塑性樹脂、なかでもポリオレフィン系樹脂の層と積層した多層プラスチック包装材は、バッグ、ボトル、カップ、パウチ等の形で酸素バリアー性に優れた容器として食品、化粧品、医化学薬品、トイレタリー等の種々の分野で広く使用されている。
【０００３】
このような多層プラスチック容器を製造する際、シート、フィルムの押出成形における端部、ボトル等の押出ブロー成形におけるピンチオフによるバリ、カップ成形等における打抜きクズ等の各種リグラインド（スクラップ）が必然的に発生し、その再生利用がコスト及び資源の節約の見地から必要とされている。このリグラインドを有効に再利用するために、主材料のポリオレフィン等の熱可塑性樹脂層にリグラインドを混合して利用する方法（特公昭５９−２９４０９）、ポリオレフィン等の熱可塑性樹脂層とＥＶＯＨ層との間にリグラインド層を介在させる方法（特開昭５９−１０１３３８）が提案されている。
【０００４】
しかしながら、多くの熱可塑性樹脂、特にポリオレフィン系樹脂とＥＶＯＨとを含むリグラインド樹脂を同時溶融押出成形する場合、ＥＶＯＨが劣化する傾向にあり、混合溶融押出に際して押出機内部における黒色状付着物（焦げ）等が発生したり、ダイリップ等にゲル状物質（メヤニ）等が付着したり、不均一な相分離異物が発生したり、あるいは流動異常が生じたりする。そのため、容器の外観特性の低下、樹脂分解物の匂いの発生、耐衝撃性等の機械的特性の低下等があり、押出成形は実質的に全く実施出来ないか、出来ても短時間しか運転出来ない場合が多いのが実情である。また、ポリオレフィンとＥＶＯＨからなるブレンド組成物をＥＶＯＨあるいはポリオレフィンと共押出成形する場合、成形物表面に波模様が発生し、さらにデラミネーション（層内および層間剥離）も発生する。
【０００５】
かかる問題を解決する目的で、ＥＶＯＨとポリオレフィン系樹脂とを配合する際にカルボン酸変性ポリオレフィンに代表される各種の極性基変性ポリオレフィンを添加することについては、特開昭４９−５７０８６号、特開平３−７２５３９号、特開平５−９８０８４号、特開昭６１−１１１３４６号、特開平８−２７３３２号などに記載されている。
【０００６】
近年ポリオレフィンの中でも、重合活性点が均一な触媒、すなわちシングルサイト触媒を用いて製造されたものが注目を集めている。かかるシングルサイト触媒を用いて重合されたポリオレフィンは、従来のポリオレフィンに比べて分子量分布、組成分布が狭いという特徴を有している。その結果、透明性、強度、接着性、ヒートシール性、耐衝撃性、耐溶出性、耐ブロッキング性など多くの有用な性能を有しているので、各種検討が進められている。
【０００７】
シングルサイト触媒を用いて製造されたエチレン−α−オレフィン共重合体とＥＶＯＨとの積層物については、包装材料用積層フィルムについて特開平７−２３２４１８号公報、共押出フィルムについて特開平７−３１４６２４号公報、バルーン形成用複合フィルムについて特開平７−２８４５７０号公報、熱収縮フィルムについて特開平７−３０９９６２号公報、レトルト用包材について特開平７−２６６５２０号公報にそれぞれ記載されており、その用途は多岐に渡っている。しかしながら、これらの積層体に関する出願においてはＥＶＯＨとエチレン−α−オレフィン共重合体との組成物について、あるいは製造時のリグラインドを再使用することについての記載はなされていない。
【０００８】
特開平７−１０２１３３号公報にはシングルサイト触媒を用いて製造されたエチレン−α−オレフィン共重合体とカルボン酸変性ポリオレフィンとからなる樹脂組成物層とＥＶＯＨ層を有する積層体について記載されている。これはナイロン、ＥＶＯＨ、ポリエステル、エチレン−酢酸ビニル共重合体等の各種樹脂に対して接着性の良好な組成物を提供することを主目的とするものである。したがって、シングルサイト触媒を用いて製造されたエチレン−α−オレフィン共重合体とカルボン酸変性ポリオレフィンに加えてＥＶＯＨをも含む組成物については記載されておらず、積層体中にリグラインド層を形成することについても記載されていない。
【０００９】
特開平７−３２９２６２号公報には従来の触媒で重合された回収ポリエチレンとカルボン酸変性ポリオレフィンとからなる組成物層と、シングルサイト触媒を用いて重合されたエチレン−α−オレフィン共重合体層と、ＥＶＯＨ層を有する積層体について記載されている。これは、回収ポリエチレンとカルボン酸変性ポリオレフィンとからなる組成物層とシングルサイト触媒を用いて重合されたエチレン−α−オレフィン共重合体層との層間接着性が良好であることを特長とする発明である。しかしながら、シングルサイト触媒を用いて重合されたエチレン−α−オレフィン共重合体にＥＶＯＨを配合すること、さらに加えてカルボン酸変性ポリオレフィンを配合することについては記載されていない。
【００１０】
また、特開平６−１６６１５７号公報には、シングルサイト触媒を用いて重合されたシンジオタクチックポリプロピレン層、ＥＶＯＨ層、カルボン酸変性ポリオレフィン層、リグラインド層を有する積層体が記載されている。しかしながら、リグラインド層の組成については何ら記載されておらず、シングルサイト触媒を用いて重合されたエチレン−α−オレフィン共重合体からなる層を含むものではない。
【００１１】
【本発明が解決しようとする課題】
上述のように、シングルサイト触媒を用いて製造されたエチレン−α−オレフィン共重合体とＥＶＯＨとからなる積層体はさまざまな特長を有しているが、かかる積層体を用いた成形物を製造する際には、通常製造上のロス、すなわちリグラインドが発生する。
かかるリグラインドをいかに有効に用いるかは、経済上、資源節約上重要な問題である。しかしながら、シングルサイト触媒を用いて製造されたエチレン−α−オレフィン共重合体とＥＶＯＨとを含むリグラインドの適当な使用法については従来知られていない。また、従来の触媒（チーグラー系触媒）で製造したエチレン−α−オレフィン共重合体を用いた時との差異についても知られていない。
【００１２】
本発明は、かかる組成物において特定の樹脂組成、相溶化剤、配合比率、分散形態等を採用したものである。その結果として、溶融成形性を改善し、リグラインド等のスクラップ組成物を有効に再利用することができ、外観美麗で、しかも、耐層間剥離性、透明性、耐衝撃性、ガスバリアー性に優れた成形物、とくに多層構造体を得ることを目的とするものである。
【００１３】
【課題を解決するための手段】
上記目的は、シングルサイト触媒を用いて製造されたエチレンを主成分とする共重合体（Ａ）およびエチレン含量が２０〜６０モル％でケン化度が９５％以上のエチレン−ビニルアルコール共重合体（Ｂ）からなり、下記式（１）を満足する樹脂組成物を提供することによって達成される。
１／９９≦｛（Ａ）の重量｝／｛（Ｂ）の重量｝≦９９／１        ・・・（１）
【００１４】
このとき、エチレンを主成分とする共重合体（Ａ）が、α−オレフィンの炭素数が３〜８であるエチレン−α−オレフィン共重合体であること、あるいはその分子量分布の比Ｍｗ／Ｍｎが４以下であることが好適である。
また、エチレン−ビニルアルコール共重合体（Ｂ）がリン元素換算で２〜２００ｐｐｍのリン化合物を含有することも好適である。
【００１５】
特に好適な樹脂組成物として、エチレンを主成分とする共重合体（Ａ）の密度が０．９０〜０．９４ｇ／ｃｍ3であり、カルボン酸変性ポリオレフィン（Ｃ）を含み、かつ下記式（２）および（３）を満足する樹脂組成物を挙げることができる。
６０／４０≦｛（Ａ）の重量｝／｛（Ｂ）の重量｝≦９９／１      ・・・（２）
０．１／９９．９≦Ｘ≦２０／８０                              ・・・（３）
但し、Ｘ＝｛（Ｃ）の重量｝／｛（Ａ）と（Ｂ）の合計重量｝
【００１６】
このとき、エチレンを主成分とする共重合体（Ａ）のマトリックス中にエチレン−ビニルアルコール共重合体（Ｂ）およびカルボン酸変性ポリエチレン（Ｃ）からなる平均粒径が５μｍ以下の樹脂粒子が分散していることが好適である。
また、エチレンを主成分とする共重合体（Ａ）のメルトフローレートＭａとエチレン−ビニルアルコール共重合体（Ｂ）のメルトフローレートＭｂの比が下記式（４）を満たすことも好適である。
０．０５≦Ｍａ／Ｍｂ≦５      ・・・（４）
【００１７】
さらにハイドロタルサイト系化合物（Ｄ）を有し、かつ（Ｄ）の重量は（Ａ）と（Ｂ）の合計重量に対し０．０００１〜２％であること、また高級脂肪族カルボン酸の金属塩（Ｅ）を有し、かつ（Ｅ）の重量は（Ａ）と（Ｂ）の合計重量に対し０．０００１〜２％であることも好適である。
【００１８】
かかる樹脂組成物の層とエチレン含量が２０〜６０モル％でケン化度が９５％以上のエチレン−ビニルアルコール共重合体の層の少なくとも２層からなる多層構造体は好適な実施態様である。またシングルサイト触媒を用いて製造された、α−オレフィンの炭素数が３〜８であり、密度が０．９０〜０．９４ｇ／ｃｍ3であるエチレン−α−オレフィン共重合体からなる層およびカルボン酸変性ポリオレフィンからなる層をそれぞれ少なくとも１層以上有する多層構造体も好適な実施態様である。
このような多層構造体は共押出成形されてなることが好適である。
【００１９】
【発明の実施の形態】
本発明で用いられるエチレンを主成分とする共重合体（Ａ）は、シングルサイト触媒を用いて製造されたものである。ここで、エチレンを主成分とする共重合体とはエチレンの含有量が５０重量％以上である共重合体のことをいう。
エチレンと共重合されるコモノマーは、特に限定されるものではなく、プロピレン、１−ブテン、１−ヘキセン、１−オクテン、４−メチル−１−ペンテンなどから選ばれたα−オレフィン、スチレン、ジオレフィン、Ｎ−ビニルカルバゾール、塩化ビニル、塩化ビニリデン、酢酸ビニル、アクリロニトリル、ビニルエーテルなどのビニル化合物、マレイン酸、アクリル酸、メタクリル酸、エタクリル酸、フマル酸、イタコン酸などの不飽和カルボン酸、そのエステルおよびその酸無水物あるいはこれらにヒドロキシル基またはエポキシ基を付加したものなどがあげられる。
【００２０】
エチレンと共重合するコモノマーの中でも特に好適なものとして、α−オレフィンの炭素数が３〜８であるエチレン−α−オレフィン共重合体が挙げられる。炭素数が３〜８のα−オレフィンとしては、プロピレン、１−ブテン、イソブテン、１−ペンテン、１−ヘキセン、１−ヘプテン、１−オクテン、３−メチル−１−ブテン、４−メチル−１−ペンテン、４，４−ジメチル−１−ペンテン等が挙げられる。これらのα−オレフィンは単独で使用してもよく、二種以上を組み合わせて使用してもよい。中でも、１−ブテン、イソブテン、１−ペンテン、１−ヘキセン、４−メチル−１−ペンテン、１−オクテンがモノマーコストが安く、共重合組成を幅広く制御できる点から好ましい。
炭素数が９以上の場合にはモノマーコストが高くなると同時に、重合時の共重合反応性が低く、共重合体中への導入が困難な点でも好ましくない。
【００２１】
シングルサイト触媒とは、活性点が均一（シングルサイト）である特徴を有する触媒のことである。代表的なものとして、メタロセン系触媒があげられる。かかるメタロセン系触媒を用いてポリオレフィンの重合を行う際には、メタロセン化合物とアルミノキサンに代表される有機アルミニウム化合物を併せ用いること、あるいはメタロセン化合物と、これと反応して安定なアニオンを形成する化合物とを併せ用いることが好ましい。
【００２２】
ここで、メタロセン系遷移金属化合物としては、周期律表の第３〜１０族またはランタノイド系列の金属に、少なくとも１個のシクロペンタジエニル骨格を有する配位子がη５結合様式で配位している化合物が用いられる。金属の一例としては、チタン、ジルコニウム、ハフニウム、バナジウム、ニオブ、タンタル、クロム、ランタン、ニッケル、パラジウム、ロジウム、イリジウム等が挙げられ、特にチタン、ジルコニウム、ハフニウム、バナジウム、ニッケル、パラジウムが好ましい。
【００２３】
上記シクロペンタジエニル基または置換シクロペンタジエニル基を有する配位子としては、例えば、シクロペンタジエニル基、アルキル置換シクロペンタジエニル基、インデニル基、アルキル置換インデニル基、１，５，６，７−テトラヒドロインデニル基、アルキル置換１，５，６，７−テトラヒドロインデニル基、フルオレニル基またはアルキル置換フルオニル基等が挙げられる。これらの基の置換アルキル基はハロゲン原子、トリアルキルシリル基等で置き換えられていてもよい。これらの配位子のうちでも、シクロペンタジエニル基またはアルキル置換シクロペンタジエニル基が特に好ましい。メタロセン化合物１分子中に上記シクロペンタジエニル基を２個以上含む場合には、シクロペンタジエニル基を有する基同志がエチレン基、プロピレン基、イソプロピリデン基等のアルキレン基や、ジフェニルシリレン基、メチルフェニルシリレン基等の置換シリレン基を介して結合されていてもよい。
【００２４】
メタロセン化合物の例としては、シクロペンタジエニルチタニウムトリス（ジメチルアミド）、メチルシクロペンタジエニルチタニウムトリス（ジメチルアミド）、ビス（シクロペンタジエニル）チタニウムジクロリド、ジメチルシリルテトラメチルシクロペンタジエニル−ｔ−ブチルアミドジルコニウムジクロリド、ジメチルシリルテトラメチルシクロペンタジエニル−ｔ−ブチルアミドハフニウムジクロリド、ジメチルシリルテトラメチルシクロペンタジエニル−ｐ−ｎ−ブチルフェニルアミドジルコニウムジクロリド、メチルフェニルシリルテトラメチルシクロペンタジエニル−ｔ−ブチルアミドハフニウムジクロリド、（ｔ−ブチルアミド）（テトラメチル−シクロペンタジエニル）−１，２−エタンジイルチタンジクロリド、インデニルチタニウムトリス（ジメチルアミド）、インデニルチタニウムトリス（ジエチルアミド）、インデニルチタニウムビス（ジ−ｎ−ブチルアミド）、インデニルチタニウムビス（ジ−ｎ−プロピルアミド）などを挙げることができる。
【００２５】
その他のシングルサイト触媒の例として、金属−ジイミン錯体化合物が挙げられ、その具体例として、Ｎ，Ｎ’−ビス（ジイソプロピルフェニル）ジイミンニッケルジブロミド、Ｎ，Ｎ’−ビス（ジイソプロピルフェニル）ジイミンニッケルジクロリド、Ｎ，Ｎ’−ビス（ジイソプロピルフェニル）ジイミンニッケルジメチル、Ｎ，Ｎ’−ビス（ジイソプロピルフェニル）ジイミンパラジウムジブロミド、Ｎ，Ｎ’−ビス（ジイソプロピルフェニル）ジイミンパラジウムジクロリド、Ｎ，Ｎ’−ビス（ジイソプロピルフェニル）ジイミンパラジウムジメチル、Ｎ，Ｎ’−ビス（ジメチルフェニル）ジイミンニッケルジブロミド、Ｎ，Ｎ’−ビス（ジメチルフェニル）ジイミンニッケルジクロリド、Ｎ，Ｎ’−ビス（ジメチルフェニル）ジイミンニッケルジメチル、Ｎ，Ｎ’−ビス（ジメチルフェニル）ジイミンパラジウムジブロミド、Ｎ，Ｎ’−ビス（ジメチルフェニル）ジイミンパラジウムジクロリド、Ｎ，Ｎ’−ビス（ジメチルフェニル）ジイミンパラジウムジメチル等が挙げられる。
【００２６】
これらのシングルサイト触媒と組み合わせて使用される活性化用共触媒の例として、Ａｌ−Ｏ結合を有するアルミニウム化合物、例えば鎖状あるいは環状アルミノキサン等が挙げられる。この鎖状あるいは環状アルミノキサンは、アルキルアルミニウムと水を接触させて生成される。例えば、重合時にアルキルアルミニウムを加えておき、後に水を添加するか、あるいは、錯塩の結晶水または有機、無機化合物の吸着水とアルキルアルミニウムを反応させることで得られる。
【００２７】
ここで、アルキルアルミニウムとしては、トリエチルアルミニウム、トリイソブチルアルミニウム、ジメチルアルミニウムクロリド、ジエチルアルミニウムクロリド、メチルアルミニウムジクロリド、エチルアルミニウムジクロリド、ジメチルアルミニウムフルオリド、ジイソブチルアルミニウムハイドライド、ジエチルアルミニウムハイドライド、エチルアルミニウムセスキクロリド等が挙げられる。
【００２８】
また、メタロセン化合物と反応して安定なアニオンとなる成分としては、有機ホウ素化合物アニオン、有機アルミニウム化合物アニオン、有機ガリウム化合物アニオン、有機リン化合物アニオン、有機ケイ素化合物アニオン、有機ヒ素化合物アニオン、有機アンチモン化合物アニオン等が挙げられる。
【００２９】
重合条件は特に限定されるものではないが、チーグラー系触媒における周知の重合方法と同様の方法により通常行われる。すなわち、塊状重合、溶液重合、懸濁重合、気相重合等が挙げられ、また、これらの重合はバッチ法であっても連続法であってもよい。圧力が常圧から１００気圧、好ましくは常圧から５０気圧で、温度が０〜２５０℃、好ましくは２５〜２００℃の反応条件下に、高圧イオン重合法によって製造されるのが好ましい。
【００３０】
本発明のシングルサイト触媒を用いて重合したエチレンを主成分とする共重合体（Ａ）のメルトフローレート（ＭＦＲ）（２１０℃、２１６０ｇ荷重下）は特に限定されるものではないが、好ましくは０．１〜５０ｇ／１０分、より好ましくは０．５〜３０ｇ／１０分である。
【００３１】
上記のような、シングルサイト触媒を用いて製造されたエチレンを主成分とする共重合体を用いることで、本願発明の目的を達成することができる。ここで、従来から用いられてきた一般的な触媒（チーグラー系触媒）を用いて製造されたエチレンを主成分とする共重合体を用いたのでは、比較例にも示すように組成物の透明性、接着性および耐衝撃性が十分でない。かかる理由は必ずしも明らかではないが、ＥＶＯＨ樹脂と、シングルサイト触媒を用いて製造されたエチレンを主成分とする共重合体樹脂との界面において、その界面接着力が大きい、あるいは溶融時の界面張力が小さいといった効果が発現しており、それが組成物に対して良好な分散性、力学強度を与えることになり、結果として良好な透明性、層間接着性および耐衝撃性に寄与しているのではないかと考えることもできる。カルボン酸変性ポリオレフィンを相溶化剤として用いたときには、界面接着力、界面張力をさらに改善することができ、より大きな効果が得られるものと考えられる。
【００３２】
さらに、本発明のエチレンを主成分とする共重合体（Ａ）の分子量分布の比Ｍｗ／Ｍｎが４以下であることが好ましい。かかる範囲にあることで、良好な透明性、層間接着性および耐衝撃性を得ることができる。
【００３３】
また、ＥＶＯＨ（Ｂ）とはエチレン−ビニルアルコール共重合体であり、エチレン含有量は２０〜６０モル％、好適には２５〜５５モル％、より好適には３０〜５０モル％、最適には３０〜４０モル％の範囲から、またビニルエステル成分のケン化度は９５％以上、好適には９８％以上、最適には９９％以上から選ばれる。またＥＶＯＨ（Ｂ）の融点は限定されるものではないが、好ましくは１２５〜２２０℃、最適には１３５〜２００℃から選ばれる。エチレン含有量が上記範囲を下回り、融点が上記範囲を上回る場合は、溶融成形性が悪く、一方エチレン含有量が上記範囲を上回る場合は、ガスバリアー性が不足する。また、ケン化度が上記範囲を下回る場合は、ガスバリアー性および熱安定性が悪くなリ、ゲル・ブツの発生量が増える。
【００３４】
なお、ＥＶＯＨのエチレン含有量およびケン化度は、核磁気共鳴（ＮＭＲ）法により、また融点は示差熱分析（ＤＳＣ）法（スキャンニングスピード１０℃／分）により求めることができる。
また、本発明に用いるＥＶＯＨの好適なメルトフローレート（ＭＦＲ）（２１０℃、２１６０ｇ荷重下、ＪＩＳ  Ｋ７２１０に基づく）は０．１〜１００ｇ／１０ｍｉｎ．、最適には０．５〜５０ｇ／１０ｍｉｎ．である。
【００３５】
ＥＶＯＨ製造時に用いるビニルエステルとしては酢酸ビニルが代表的なものとしてあげられるが、その他の脂肪酸ビニルエステル（プロピオン酸ビニル、ピバリン酸ビニルなど）も使用できる。
【００３６】
また、ＥＶＯＨ（Ｂ）に共重合成分としてビニルシラン化合物０．０００２〜０．２モル％を含有する場合にはＥＶＯＨ（Ｂ）の溶融粘性が改善され、ブレンドに際し分散性が改善されるだけでなく、均質な共押出多層フィルムの製造の面でも有効である。ここで、ビニルシラン系化合物としては、たとえばビニルトリメトキシシラン、ビニルトリエトキシシラン、ビニルトリ（β−メトキシ−エトキシ）シラン、γ−メタクリルオキシプロピルメトキシシランが挙げられる。なかでも、ビニルトリメトキシシラン、ビニルトリエトキシシランが好適に用いられる。
【００３７】
さらに、ＥＶＯＨ（Ｂ）がホウ素化合物を含有する場合にも、ＥＶＯＨ（Ｂ）の溶融粘性が改善され、ブレンドに際し分散性が改善されるだけでなく、均質な共押出多層フィルムの製造の面で有効である。ここでホウ素化合物としては、ホウ酸類、ホウ酸エステル、ホウ酸塩、水素化ホウ素類等が挙げられる。具体的には、ホウ酸類としては、オルトホウ酸、メタホウ酸、四ホウ酸などが挙げられ、ホウ酸エステルとしてはホウ酸トリエチル、ホウ酸トリメチルなどが挙げられ、ホウ酸塩としては上記の各種ホウ酸類のアルカリ金属塩、アルカリ土類金属塩、ホウ砂などが挙げられる。これらの化合物うちでもオルトホウ酸（単にホウ酸と表示）、ＮａＢＨ4が好ましい。
ホウ素化合物の含有量はホウ素換算で２０〜２０００ｐｐｍ、望ましくは５０〜１０００ｐｐｍである。この範囲にあることで加熱溶融時のトルク変動が抑制されたエチレン−ビニルアルコール共重合体組成物を得ることができる。２０ｐｐｍ未満ではそのような効果が小さく、２０００ｐｐｍを超えるとゲル化しやすく、成形性不良となる場合がある。
【００３８】
さらに、本発明の目的が阻害されない範囲で、他の共単量体［例えば、プロピレン、ブチレン、不飽和カルボン酸又はそのエステル｛（メタ）アクリル酸、（メタ）アクリル酸メチル、（メタ）アクリル酸エチルなど｝、ビニルピロリドン（Ｎ−ビニルピロリドンなど）を共重合することも出来る。
【００３９】
また本発明においては二種以上のＥＶＯＨを配合して用いることもできるし、また本発明の目的を阻外しない範囲で熱安定剤、紫外線吸収剤、酸化防止剤、着色剤、フィラー、他の樹脂（ポリアミド、部分けん化エチレン−酢酸ビニル共重合体など）をＥＶＯＨ樹脂にブレンドすることもできる。
【００４０】
また、本発明のＥＶＯＨ（Ｂ）中のリン化合物濃度は、リン元素換算で２〜２００ｐｐｍ、好適には３〜１５０ｐｐｍ、最適には５〜１００ｐｐｍの範囲であることが好ましい。組成物中のリン濃度が２ｐｐｍより少ない場合や２００ｐｐｍより多い場合には、製膜性や熱安定性に問題を生じることがある。特に、長時間にわたる製膜を行なう際のゲル状ブツの発生や着色の問題が発生しやすくなる。
【００４１】
ＥＶＯＨ（Ｂ）中に配合するリン化合物の種類は特に限定されるものではない。リン酸、亜リン酸等の各種の酸やその塩等を用いることができる。リン酸塩としては第１リン酸塩、第２リン酸塩、第３リン酸塩のいずれの形で含まれていても良く、そのカチオン種も特に限定されるものではないが、アルカリ金属塩、アルカリ土類金属塩であることが好ましい。中でも、リン酸２水素ナトリウム、リン酸２水素カリウム、リン酸水素２ナトリウム、リン酸水素２カリウムの形でリン化合物を添加することが好ましい。
【００４２】
また、本発明のＥＶＯＨ（Ｂ）に対し、アルカリ金属塩をアルカリ金属元素換算で５〜５０００ｐｐｍ含有させることも好ましい。これにより、焦げ、目ヤニなどの流動異常がなくなり、そのためスクラップの回収性能が大巾に改善され、また耐衝撃性や耐屈曲疲労性の改善のためにも効果的である。
アルカリ金属塩のより好適な含有量はアルカリ金属元素換算で２０〜１０００ｐｐｍ、さらには３０〜５００ｐｐｍである。ここでアルカリ金属としては、リチウム、ナトリウム、カリウムなどがあげられ、アルカリ金属塩としては、一価金属の脂肪族カルボン酸塩、芳香族カルボン酸塩、燐酸塩、金属錯体等が挙げられる。例えば、酢酸ナトリウム、酢酸カリウム、燐酸ナトリウム、燐酸リチウム、ステアリン酸ナトリウム、ステアリン酸カリウム、エチレンジアミン四酢酸のナトリウム塩等が挙げられる。中でも酢酸ナトリウム、酢酸カリウム、燐酸ナトリウムが好適である。
【００４３】
本発明の樹脂組成物において、エチレン−α−オレフィン共重合体（Ａ）とＥＶＯＨ（Ｂ）の重量比率（Ａ）／（Ｂ）は１／９９〜９９／１である。かかる配合比率を採用することで本発明の目的が達成される。
【００４４】
本発明の樹脂組成物の内でも、特に好適な組成として、密度が０．９０〜０．９４ｇ／ｃｍ3であるエチレンを主成分とする共重合体（Ａ）、ＥＶＯＨ（Ｂ）およびカルボン酸変性ポリオレフィン（Ｃ）からなり、かつ下記式（２）および（３）を満足する樹脂組成物（以下、樹脂組成物−１と記す）が挙げられる。
６０／４０≦｛（Ａ）の重量｝／｛（Ｂ）の重量｝≦９９／１      ・・・（２）
０．１／９９．９≦Ｘ≦２０／８０                              ・・・（３）
但し、Ｘ＝｛（Ｃ）の重量｝／｛（Ａ）と（Ｂ）の合計重量｝
【００４５】
かかる樹脂組成物−１は、溶融成形性を改善し、リグラインド等のスクラップ組成物を有効に再利用することができ、外観美麗で、しかも、耐層間剥離性、透明性、耐衝撃性、ガスバリアー性に優れた成形物、とくに多層構造体を得ることができるものとして、特に好適なものである。
【００４６】
樹脂組成物−１において、ＥＶＯＨ（Ｂ）とエチレンを主成分とする共重合体（Ａ）の重量比率（Ａ）／（Ｂ）は６０／４０〜９９／１であり、好適には７０／３０〜９８／２である。９９／１を超える場合、カルボン酸変性ポリオレフィン（Ｃ）を添加しなくても比較的良好な成形性を示すが、ガスバリアー性が悪くなり、好ましくない。一方、６０／４０未満の場合ＥＶＯＨ（Ｂ）のマトリックス中にエチレンを主成分とする共重合体（Ａ）やカルボン酸変性ポリオレフィン（Ｃ）からなる粒子が分散する形態となり易く、層間接着性が悪くなる。
【００４７】
また、樹脂組成物−１で用いられるエチレンを主成分とする共重合体（Ａ）は、シングルサイト触媒を用いて製造された、密度が０．９０〜０．９４ｇ／ｃｍ3であるエチレンを主成分とする共重合体である。
エチレンを主成分とする共重合体（Ａ）としては、α−オレフィンの炭素数が３〜８であるエチレン−α−オレフィン共重合体であることが好ましく、エチレンを８０〜９９重量％、好ましくは８５〜９８重量％、より好ましくは９０〜９７重量％と炭素数が３〜８の１種または２種以上のα−オレフィンを１〜２０重量％、好ましくは２〜１５重量％、より好ましくは３〜１０重量％とを原料とし、シングルサイト触媒の存在下に製造されたものが好ましい。
【００４８】
樹脂組成物−１で用いられるエチレンを主成分とする共重合体（Ａ）の密度は、０．９０〜０．９４ｇ／ｃｍ3であり、好ましくは０．９０５〜０．９３５ｇ／ｃｍ3、より好ましくは０．９１〜０．９３５ｇ／ｃｍ3である。密度が０．９４ｇ／ｃｍ3以上の場合は、層間接着性が低下するとともに透明性も低下する。一方密度が０．９０ｇ／ｃｍ3以下の場合には弾性率が極めて小さくなり、通常の容器等に用いるには剛性が不十分になるので望ましくない。
【００４９】
樹脂組成物−１で用いられるカルボン酸変性ポリオレフィン（Ｃ）とは、分子中にカルボキシル基を有するポリオレフィンのことをいい、ポリオレフィンを不飽和ジカルボン酸無水物を用いてグラフト変性したものや、オレフィン単量体と不飽和カルボン酸とを共重合させたものが例示される。かかるカルボン酸変性ポリオレフィンをエチレンを主成分とする共重合体（Ａ）及びＥＶＯＨ（Ｂ）に加えることによって、相溶性の良好な、接着強度、透明性に優れた組成物を得ることができる。
【００５０】
カルボン酸変性ポリオレフィン（Ｃ）のオレフィン成分としては、エチレン、プロピレン、１−ブテン、２−ブテン、スチレンなどがあげられ、酢酸ビニル、（メタ）アクリル酸エステル等の単量体が共重合されていてもよい。これらのうちカルボン酸変性ポリエチレンが、組成物の透明性、相溶性などに優れた本発明の目的物を得る上で好ましい。
【００５１】
グラフト変性するのに用いる不飽和ジカルボン酸無水物としては、無水マレイン酸、無水イタコン酸、無水シトラコン酸などがあげられ、このうち無水マレイン酸が好適である。また、オレフィン単量体と共重合させる不飽和カルボン酸としてはアクリル酸、メタクリル酸などがあげられる。
【００５２】
かかるカルボン酸変性ポリオレフィン（Ｃ）の好適なメルトフローレート（ＭＦＲ）（１９０℃、２１６０ｇ荷重下）は０．１〜１００ｇ／１０分であり、さらに好適には０．５〜５０ｇ／１０分である。
【００５３】
次に、樹脂組成物−１におけるカルボン酸変性ポリオレフィン（Ｃ）と、ＥＶＯＨ（Ｂ）とエチレンを主成分とする共重合体（Ａ）の合計との重量比率（Ｃ）／｛（Ａ）＋（Ｂ）｝は０．１／９９．９〜２０／８０であり、好適には０．５／９９．５〜１８／８２、より好適には１／９９〜１５／８５である。０．１／９９．９未満の場合、本発明の目的とする性能が得られないことがある。一方、２０／８０を越えるとブツ、ゲル発生など熱安定性の面で好ましくない。
【００５４】
樹脂組成物−１におけるエチレンを主成分とする共重合体（Ａ）のメルトフローレートＭａとエチレン−ビニルアルコール共重合体（Ｂ）のメルトフローレートＭｂの比は下記式（４）を満たすことが望ましい。これにより、良好な分散性が得られ、溶融安定性、耐層間剥離性および透明性が良好なものとなる。
０．０５≦Ｍａ／Ｍｂ≦５        ・・・（４）
【００５５】
エチレンを主成分とする共重合体（Ａ）、ＥＶＯＨ（Ｂ）及びカルボン酸変性ポリオレフィン（Ｃ）をブレンドする方法に関しては、特に限定されるものではなく、該熱可塑性樹脂をドライブレンドしてそのまま使用する、あるいは、より好適にはバンバリーミキサー、単軸又は二軸スクリュー押出し機などでペレット化、乾燥する方法等がある。ブレンドが不均一であったり、またブレンドペレット化操作時にゲル、ブツの発生、混入があるとクラックが発生する可能性が大きいため、ブレンドペレット化操作時混練度の高い押出機を使用し、ホッパー口を窒素シールし、低温で押出しする事が望ましい。
【００５６】
しかし、より性能を発揮させるためにはエチレンを主成分とする共重合体（Ａ）および／またはＥＶＯＨ（Ｂ）にカルボン酸変性ポリオレフィン（Ｃ）をあらかじめ溶融混合し、これをエチレンを主成分とする共重合体（Ａ）および／またはＥＶＯＨ（Ｂ）に配合して、溶融混合し、成形することが好ましい。このような方法で成形することにより、成形物の外観が一層改善され、さらにスクラップの回収性も著しく改善される。
【００５７】
成形性改善の理由は定かではないが、エチレンを主成分とする共重合体（Ａ）および／またはＥＶＯＨ（Ｂ）とカルボン酸変性ポリオレフィン（Ｃ）とをあらかじめ混練した場合、両樹脂が分子オーダーで混合し、両者の特性を兼備えた組成物が作り出され、ＥＶＯＨ（Ｂ）とエチレンを主成分とする共重合体（Ａ）との相溶性が増し、その結果、３者が均一に分散し品質、成形性を改善するものと予想される。
【００５８】
また、こうして得られた樹脂組成物−１中の各樹脂成分の分散状況は、エチレンを主成分とする共重合体（Ａ）のマトリックス中にＥＶＯＨ（Ｂ）およびカルボン酸変性ポリオレフィン（Ｃ）からなる樹脂粒子が分散していることが好ましい。かかる分散状況を有することで、層間接着性がよく、透明性の良好な樹脂組成物が得られる。
【００５９】
樹脂組成物−１におけるエチレンを主成分とする共重合体（Ａ）のマトリックス中に分散しているＥＶＯＨ（Ｂ）および／またはカルボン酸変性ポリオレフィン（Ｃ）からなる樹脂粒子の平均粒径は、５μｍ以下であることが好ましく、より好ましくは４μｍ以下であり、最適には３μｍ以下である。上記平均粒径が５μｍを超える場合には、層間接着性、透明性が低下し、本願発明の効果が低下する。なお、ここでいう平均粒径とは、任意の破断面を観察したときの粒子の直径の算術平均値のことをいう。
【００６０】
本発明の樹脂組成物には、ハイドロタルサイト系化合物（Ｄ）をエチレンを主成分とする共重合体（Ａ）とＥＶＯＨ（Ｂ）の合計重量に対し、０．０００１〜２％、好適には、０．０００１〜１％配合することが好ましい。これにより、樹脂組成物からなる層において経時的に発生するゲルやフィッシュアイを防止することができ、長時間の運転安定性をさらに改善することができる。
【００６１】
ここで、ハイドロタルサイト系化合物としては特にＭxＡｌy（ＯＨ）2x+3y-2z（Ａ）z・ａＨ2Ｏ（ＭはＭｇ、ＣａまたはＺｎ、ＡはＣＯ3またはＨＰＯ4、ｘ、ｙ、ｚ、ａは正数）で示される複塩であるハイドロタルサイト系化合物を挙げることができ、このようなもので、特に好適なものとして次のようなものが例示される。
【００６２】
Ｍｇ6Ａｌ2（ＯＨ）16ＣＯ3・４Ｈ2Ｏ
Ｍｇ8Ａｌ2（ＯＨ）20ＣＯ3・５Ｈ2Ｏ
Ｍｇ5Ａｌ2（ＯＨ）14ＣＯ3・４Ｈ2Ｏ
Ｍｇ10Ａｌ2（ＯＨ）22（ＣＯ3）2・４Ｈ2Ｏ
Ｍｇ6Ａｌ2（ＯＨ）16ＨＰＯ4・４Ｈ2Ｏ
Ｃａ6Ａｌ2（ＯＨ）16ＣＯ3・４Ｈ2Ｏ
Ｚｎ6Ａｌ6（ＯＨ）16ＣＯ3・４Ｈ2Ｏ
Ｍｇ4.5Ａｌ2（ＯＨ）13ＣＯ3・３．５Ｈ2Ｏ
【００６３】
また、ハイドロタルサイト系化合物として、特開平１−３０８４３９号（ＵＳＰ４９５４５５７）に記載されているハイドロタルサイト系固溶体である、［Ｍｇ0.75Ｚｎ0.25］0.67Ａｌ0.33（ＯＨ）2（ＣＯ3）0.167・０．４５Ｈ2Ｏのようなものも用いることができる。
【００６４】
また、本発明の樹脂組成物には、高級脂肪族カルボン酸の金属塩（Ｅ）をエチレンを主成分とする共重合体（Ａ）とＥＶＯＨ（Ｂ）の合計重量に対し、０．０００１〜２％、好適には、０．００１〜１％配合することにより、経時的に発生するゲルやフィッシュアイを防止することができ、長時間の運転安定性をさらに改善することができる。
ここで、高級脂肪族カルボン酸の金属塩とは炭素数８〜２２の高級脂肪酸の金属塩であり、炭素数８〜２２の高級脂肪酸としては、ラウリン酸、ステアリン酸、ミリスチン酸などがあげられ、また金属としては、ナトリウム、カリウム、マグネシウム、カルシウム、亜鉛、バリウム、アルミニウムなどがあげられる。このうちマグネシウム、カルシウム、バリウム等のアルカリ土類金属が好適である。
【００６５】
本発明の樹脂組成物では、上記（Ｄ）および（Ｅ）を併用することがより好適な態様である。
エチレンを主成分とする共重合体（Ａ）とＥＶＯＨ（Ｂ）とカルボン酸変性ポリオレフィン（Ｃ）に加えて上記（Ｄ）または（Ｅ）をブレンドし成形性の改善を行なう場合、（Ｄ）または（Ｅ）をそのまま上記組成物に配合するよりも、これらの添加剤をシングルサイト触媒を用いて製造されたエチレン−α−オレフィン共重合体に代表されるポリオレフィン系樹脂で２〜１００倍に希釈した後に配合する方が分散性が改善されるためか、より効果的である。
【００６６】
さらに本発明の樹脂組成物には、本発明の効果を増進させるために、ヒンダードフェノール系、ヒンダードアミン系熱安定剤の一種、または、二種以上をエチレンを主成分とする共重合体（Ａ）およびＥＶＯＨ（Ｂ）の合計重量に対し０．０１〜１重量％添加することもできる。またその他の添加剤（可塑剤、熱安定剤、紫外線吸収剤、酸化防止剤、着色剤、フィラー）を配合することもできる。添加剤の具体的な例としては次のようなものが挙げられる。
【００６７】
酸化防止剤：２，５−ジ−ｔ−ブチルハイドロキノン、２，６−ジ−ｔ−ブチル−ｐ−クレゾール、４，４’−チオビス−（６−ｔ−ブチルフェノール）、２，２’−メチレン−ビス−（４−メチル−６−ｔ−ブチルフェノール）、オクタデシル−３−（３’，５’−ジ−ｔ−ブチル−４’−ヒドロキシフェニル）プロピオネート、４，４’−チオビス−（６−ｔ−ブチルフェノール）等。
【００６８】
紫外線吸収剤：エチレン−２−シアノ−３，３’−ジフェニルアクリレート、２−（２’−ヒドロキシ−５’−メチルフェニル）ベンゾトリアゾール、２−（２’−ヒドロキシ−５’−メチルフェニル）ベンゾトリアゾール、２−（２’−ヒドロキシ−５’−メチルフェニル）ベンゾトリアゾール、２−（２’−ヒドロキシ−３’−ｔ−ブチル−５’−メチルフェニル）５−クロロベンゾトリアゾール、２−ヒドロキシ−４−メトキシベンゾフェノン、２，２’−ジヒドロキシ−４−メトキシベンゾフェノン等。
【００６９】
可塑剤：フタル酸ジメチル、フタル酸ジエチル、フタル酸ジオクチル、ワックス、流動パラフィン、リン酸エステル等。
帯電防止剤：ペンタエリスリットモノステアレート、ソルビタンモノパルミテート、硫酸化ポリオレフィン類、ポリエチレンオキシド、カーボワックス等。
滑剤：エチレンビスステアロイルアミド、ブチルステアレート等。
着色剤：カーボンブラック、フタロシアニン、キナクリドン、インドリン、アゾ系顔料、ベンガラ等。
充填剤：グラスファイバー、アスベスト、バラストナイト、ケイ酸カルシウム等。
【００７０】
また、他の多くの高分子化合物を本発明の作用効果が阻害されない程度にブレンドすることもできる。
【００７１】
本発明の樹脂組成物−１を含む層と、エチレン含有量２０〜６０モル％、ビニルエステル成分のケン化度９５％以上のＥＶＯＨを含む層とを積層、とくに共押出しにより積層することによりガスバリアー性の優れた、外観の良好な多層構造体を得ることができる。
この多層構造体に用いるＥＶＯＨのエチレン含有量は２０〜６０モル％であることが重要で、好ましくは２５〜５５モル％、さらに好適には３０〜５０モル％である。エチレン含有量が２０モル％未満では溶融成形性が悪く、また６０モル％以上ではガスバリアー性が不足する。またケン化度は９５％以上であることが重要で、好ましくは９９％以上である。ケン化度が９５％以下であるとガスバリアー性が不足する。
本発明の樹脂組成物−１からなる層を有する多層構造体には、その内層、外層または内外層にＥＶＯＨ層を保護する層、好適には熱可塑性樹脂層を積層することもできる。
【００７２】
ガスバリアー性を担うＥＶＯＨ層の厚みは特に限定されないが、好適には５〜１００μ、より好適には１０〜５０μの範囲から選ばれる。また樹脂組成物層−１からなるの厚みは好適には１０〜２０００μ、より好適には２０〜１０００μの範囲から選ばれる。内外層に使用する熱可塑性樹脂は、多層構造体に耐湿性、耐熱性、ヒートシール性、機械的特性を付与するために使用され、さらにＥＶＯＨ層への水分などの侵入によるガスバリアー性の劣化を防止するためにも使用される。
【００７３】
熱可塑性樹脂としてはとくに制限されるものではないが、前記エチレン−α−オレフィン共重合体、ポリエチレン、エチレン−酢酸ビニル共重合体、エチレン−アクリル酸系共重合体、エチレン−メタクリル酸系共重合体、エチレン−アクリル酸エステル系共重合体、ポリプロピレン、ポリスチレン系樹脂、ポリアミド系樹脂、ポリエステル系樹脂、ポリカーボネート系樹脂、ポリウレタン系樹脂、ポリ塩化ビニル系樹脂などが挙げられ、中でもエチレン−α−オレフィン共重合体、低密度ポリエチレン、高密度ポリエチレン、ポリプロピレンなどが好適に用いられる。最も好適にはシングルサイト触媒を用いて製造されたエチレン−α−オレフィン共重合体である。これらの樹脂層には前述したような酸化防止剤、着色剤、充填剤などの添加物を添加してもよい。
【００７４】
本発明の多層構造体を得る際、必要に応じて、層間接着性樹脂（以下ＡＤと略すことがある）を用いることもできる。ここで接着性樹脂としては、各層間を強固に接着するものであれば、特に限定されるものではないが、不飽和カルボン酸又はその無水物（無水マレイン酸など）をポリプロピレン、ポリエチレン等のオレフィン系重合体、あるいはエチレンとこれを共重合しうるモノマー（酢酸ビニル、アクリル酸エステルなど）との共重合体｛たとえば、エチレン−酢酸ビニル共重合体、エチレン−（メタ）アクリル酸エステル（メチルエステル、またはエチルエステル）共重合体｝にグラフトしたものが、好適に用いられる。なかでも組成物中に含まれるカルボン酸変性ポリオレフィン（Ｃ）と同じものを用いることが好ましい。
【００７５】
多層構造体を得る方法としては、押出ラミネート法、ドライラミネート法、共射出成形法、共押出成形法、溶液コート法などがあげられ、特に限定されるものではないが、製造が容易である点、経済的である点などから共押出成形法が好適である。共押出成形法としては、共押出ラミネート法、共押出シート成形法、共押出インフレ成形法、共押出ブロー成形法などを挙げることができる。
このようにして得られた多層構造体のシート、フィルム、パリソンなどをＥＶＯＨの融点以下の範囲で再加熱し、絞り成形等の熱成形法、ロール延伸法、パンタグラフ式延伸法、あるいはインフレ延伸法、ブロー成形法などにより一軸、あるいは二軸延伸することによって延伸された成形品を得ることもできる。
【００７６】
またこの場合、エチレンを主成分とする共重合体（Ａ）および／またはＥＶＯＨ（Ｂ）にカルボン酸変性ポリオレフィン（Ｃ）をあらかじめ溶融混合し、これをエチレンを主成分とする共重合体（Ａ）および／またはＥＶＯＨ（Ｂ）に配合した、（Ａ）、（Ｂ）および（Ｃ）からなる樹脂組成物−１とＥＶＯＨとを共押出溶融成形することが、多層構造物の外観が改善され、さらにスクラップの回収性も著しく改善されるため、好適である。
【００７７】
さらに、該多層構造体に放射線、電子線などを照射し、ＥＶＯＨ層、熱可塑性樹脂層を架橋すること、あるいは、押出成形時、化学架橋剤を添加し化学架橋してもよい。
【００７８】
多層構造体の厚み比率に関しても、特に限定されるものではないが、成形性およびコスト等を考慮した場合、全厚みに対するＥＶＯＨ層の厚み比率は０．５〜２０％程度が好適であり、とくに１〜１０％が好ましい。また、多層構造体の構成としては特に限定されるものではないが、熱可塑性樹脂として代表的なポリオレフィン（ＰＯ）を用いたときの積層構成例としては、ＥＶＯＨ／ＡＤ／樹脂組成物−１、ＥＶＯＨ／ＡＤ／樹脂組成物−１／ＰＯ、ＥＶＯＨ／ＡＤ／樹脂組成物−１／ＡＤ／ＰＯ、ＰＯ／ＡＤ／ＥＶＯＨ／ＡＤ／樹脂組成物−１／ＰＯ、樹脂組成物−１／ＡＤ／ＥＶＯＨ／ＡＤ／樹脂組成物−１／ＰＯ、樹脂組成物−１／ＡＤ／ＥＶＯＨ／ＡＤ／ＰＯ等が代表的なものとしてあげられる。ここでＡＤは接着剤層である。複数のＰＯ層を設ける場合は、該樹脂が異なっていてもよいし、また、同じものでもよい。
【００７９】
この様な多層構造体において、本発明の樹脂組成物−１の原料としては多層構造体のスクラップを用いることができる。また、他のポリオレフィン成形体のスクラップを混合して使用することも出来る。
上記の層構成の多層構造体は、ガスバリアー性に優れたＥＶＯＨを含有しているので、特にガスバリアー性、透明性の要求される食品包装材、医療品（医薬品、医療用具等）包装材、工業材料として有用である。
【００８０】
このようにポリオレフィン層およびＥＶＯＨ層を有する多層構造体やそれからなる容器等のスクラップの回収、再利用を可能をならしめた本発明の樹脂組成物の工業的意義は極めて大きい。
【００８１】
【実施例】
以下、実施例により本発明をさらに説明するが、これにより何ら限定されるものではない。
本発明における各種試験方法は以下の方法にしたがって行った。
【００８２】
・多層シートの外観評価
運転開始３０分および６時間後に得られたシートの外観を目視で観察した。発生しているゲルやフィッシュアイ、スジ等に着目して、総合的に判断して、以下の４段階に分類した。
Ａ（外観上全く問題がない）、Ｂ（わずかにゲル、フィッシュアイまたはスジが認められる）、Ｃ（明らかにゲル、フィッシュアイまたはスジが認められる）、Ｄ（ゲル、フィッシュアイまたはスジの発生が顕著である）
・多層シート中の分散粒径
シートの一部を切り取り、液体窒素に浸漬してから、押出方向に垂直な面で破断した。破断面を走査型電子顕微鏡で観察し、その粒径を測定し、得られた数値の算術平均値を分散粒径とした。
・多層シートのヘイズ
シートの一部を切り取りシリコンオイルを塗布して、村上色彩技術研究所製ＨＲ−１００を用い、ＡＳＴＭ  Ｄ１００３−６１に従ってヘイズ値を測定した。
【００８３】
・熱成形容器の落下試験
成形されたカップに２００ｃｃの水を入れ、同じカップを逆向きに伏せて加熱溶着させた。この容器をコンクリート上に落下させ、容器の破壊（容器内部の水が漏れる）する高さをもとめた。破壊高さは、ｎ＝３０の試験結果を用いて、ＪＩＳ試験法（Ｋ７２１１の「８．計算」の部分）に示される計算方法を用いて、５０％破壊高さとして求めた。
・熱成形容器の剥離強度
成形されたカップのフランジ部分を１５ｍｍ巾に切り取って、剥離スピード２５０ｍｍ／分にて、Ｔ型剥離試験を行った。
【００８４】
実施例１
シングルサイト触媒を用いて製造されたエチレン−α−オレフィン共重合体（Ａ）としてダウケミカル製「アフィニティーＦＭ１５７０」｛１−オクテン７．５重量％共重合品、密度０．９１５ｇ／ｃｍ3、ＭＦＲ＝１．０ｇ／１０分（２１０℃、２１６０ｇ荷重）、Ｍｗ／Ｍｎ＝３．６｝を８０重量部、ＥＶＯＨ（Ｂ）としてリン化合物（リン酸二水素カリウム）をリン元素換算で１００ｐｐｍ、ナトリウム塩（酢酸ナトリウム）をナトリウム元素換算で６５ｐｐｍ含むエチレン含有量３２モル％、ケン化度９９．６％、ＭＦＲ＝３．１ｇ／１０分（２１０℃、２１６０ｇ荷重）のＥＶＯＨを２０重量部、カルボン酸変性ポリオレフィン（Ｃ）として三井石油化学製「アドマーＮＦ５００」｛無水マレイン酸グラフト変性低密度ポリエチレン、ＭＦＲ＝３．６ｇ／１０分（２１０℃、２１６０ｇ荷重）｝５重量部をドライブレンドした後、直径４０ｍｍ、Ｌ／Ｄ＝２４、圧縮比３．８のマドック型混練部を有するスクリューで溶融押出し、樹脂組成物のペレットを得た。
【００８５】
この樹脂組成物、及び上述のエチレン−α−オレフィン共重合体（Ａ）、ＥＶＯＨ（Ｂ）、カルボン酸変性ポリオレフィン（Ｃ）を別々の押出機に仕込み（Ａ）／（Ｃ）／（Ｂ）／（Ｃ）／樹脂組成物／（Ａ）（膜厚み：２００μ／２５μ／１００μ／２５μ／４５０μ／２００μ）の構成を有する全層厚み１０００μの多層シートを４種６層の共押出シート成形装置により得た。押出成形はエチレン−α−オレフィン共重合体（Ａ）が直径６５ｍｍ、Ｌ／Ｄ＝２２の一軸スクリューを備えた押出機を２００〜２４０℃の温度とし、ＥＶＯＨ（Ｂ）は直径４０ｍｍ、Ｌ／Ｄ＝２６の一軸スクリューを備えた押出機を１７０〜２１０℃の温度とし、カルボン酸変性ポリオレフィン（Ｃ）は直径４０ｍｍ、Ｌ／Ｄ＝２６の一軸スクリューを備えた押出機を１６０〜２２０℃の温度とし、樹脂組成物は直径４０ｍｍ、Ｌ／Ｄ＝２２の一軸スクリューを備えた押出機を１６０〜２１０℃の温度として、フィードブロック型ダイ（巾６００ｍｍ）を２４０℃で運転した。
【００８６】
運転開始３０分後および６時間後に得られたシートの外観を判断した。また、運転開始３０分後のシートについてヘイズを測定したところ３５％であった。
このシートの断面を走査型電子顕微鏡で観察したところ、エチレン−α−オレフィン共重合体（Ａ）のマトリックス中に平均粒径１．５μｍでＥＶＯＨ（Ｂ）およびカルボン酸変性ポリオレフィン（Ｃ）の粒子が分散していた。
【００８７】
こうして得られたシートを熱成形機（浅野製作所製）にてシート温度１７０℃で、カップ形状（金型形状７０φ×７０ｍｍ、絞り比Ｓ＝１．０）に熱成形（圧空：５ｋｇ／ｃｍ2、プラグ：４５φ×６５ｍｍ、シンタックスフォーム、プラグ温度：１５０℃、金型温度：７０℃を使用）を行った。成形されたカップの落下破壊試験を実施した結果、１．７ｍ高さまでは破壊せず、また、カップのフランジ部分の剥離強度は２．０ｋｇ／１５ｍｍ巾と実用レベルを満たしていた。以上の評価結果を表１および表２に示す。
【００８８】
実施例２
実施例１で用いたのといずれも同じエチレン−α−オレフィン共重合体（Ａ）、ＥＶＯＨ（Ｂ）、カルボン酸変性ポリオレフィン（Ｃ）を別々の押出機に仕込み（Ａ）／（Ｃ）／（Ｂ）／（Ｃ）／（Ａ）（膜厚み：４００μ／２５μ／２００μ／２５μ／４００μ）の３種５層の多層シートを得た。この粉砕スクラップを実施例１の組成物のペレットの代わりに用いたほかは実施例１と同様にして、押出シート、カップを得て、同様に評価した。結果を表１および２に示す。
【００８９】
実施例３、４、１０、１６、比較例１、３、４
実施例１において、樹脂組成物ペレットを得るために用いられたエチレン−α−オレフィン共重合体（Ａ）のかわりに、以下に示す樹脂を用いた他は実施例１と同様にして樹脂組成物ペレットを得た。得られた樹脂組成物ペレットを樹脂組成物層として用い、それ以外の層は実施例１と同じ樹脂、同じ構成で、押出シート、カップを得て、評価した。結果を表１および２に示す。これらのうち、ダウケミカル社製「アフィニティー」はシングルサイト触媒を用いて重合されたものであり、その他のものは従来のチーグラー系の触媒を用いて重合されたものである。
なお、実施例１６および比較例４で得られたカップは、剛性が低く、カップとして形態保持性が不充分であった。
・実施例３；ダウケミカル製「アフィニティーＰＬ１８４５」｛１−オクテン９．５重量％共重合品、密度０．９１０ｇ／ｃｍ3、ＭＦＲ＝３．５ｇ／１０分（２１０℃、２１６０ｇ荷重）、Ｍｗ／Ｍｎ＝３．３｝
・実施例４；ダウケミカル製「アフィニティーＨＦ１０３０」｛１−オクテン２．０重量％共重合品、密度０．９３５ｇ／ｃｍ3、ＭＦＲ＝２．５ｇ／１０分（２１０℃、２１６０ｇ荷重）、Ｍｗ／Ｍｎ＝３．８｝
・実施例１０；ダウケミカル製「アフィニティーＳＭ１３５０」｛１−オクテン９．５重量％共重合品、密度０．９１３ｇ／ｃｍ3、ＭＦＲ＝３０ｇ／１０分（２１０℃、２１６０ｇ荷重）、Ｍｗ／Ｍｎ＝３．７｝
・実施例１６；ダウケミカル製「アフィニティーＰＦ１１４０」｛１−オクテン１５重量％共重合品、密度０．８９５ｇ／ｃｍ3、ＭＦＲ＝１．６ｇ／１０分（２１０℃、２１６０ｇ荷重）、Ｍｗ／Ｍｎ＝３．６｝
・比較例１；三菱化学製ＬＬＤＰＥ「ＵＦ４２０」｛１−ヘキセン４．９５重量％共重合品、密度０．９２５ｇ／ｃｍ3、ＭＦＲ＝０．８ｇ／１０分（２１０℃、２１６０ｇ荷重）、Ｍｗ／Ｍｎ＝７．５｝
・比較例３；東ソー製ＨＤＰＥ「ニポロンハード５７３０」｛密度０．９５３ｇ／ｃｍ3、ＭＦＲ＝１．０ｇ／１０分（２１０℃、２１６０ｇ荷重）、Ｍｗ／Ｍｎ＝６．８｝
・比較例４；住友化学製エチレン−α−オレフィン共重合体「エスプレンＮ０３７２」｛１−ブテン１３重量％共重合品、密度０．８９ｇ／ｃｍ3、ＭＦＲ＝３．０ｇ／１０分（２１０℃、２１６０ｇ荷重）、Ｍｗ／Ｍｎ＝４．６｝
【００９０】
実施例５、６、７、８、１１
実施例１で用いられたＥＶＯＨ（Ｂ）のかわりに、以下に示す樹脂を用いた他は実施例１と同様にして、押出シート、カップを得て、同様に評価した。結果を表１および２に示す。
・実施例５；リン化合物（リン酸二水素カリウム）をリン元素換算で１００ｐｐｍ、ナトリウム塩（酢酸ナトリウム）をナトリウム元素換算で６５ｐｐｍ含むエチレン含有量２７モル％、ケン化度９９．６％、ＭＦＲ＝３．９ｇ／１０分（２１０℃、２１６０ｇ荷重）のＥＶＯＨ
・実施例６；リン化合物（リン酸二水素カリウム）をリン元素換算で１００ｐｐｍ、ナトリウム塩（酢酸ナトリウム）をナトリウム元素換算で６５ｐｐｍ含むエチレン含有量４４モル％、ケン化度９９．７％、ＭＦＲ＝３．５ｇ／１０分（２１０℃、２１６０ｇ荷重）のＥＶＯＨ
・実施例７；リン化合物をリン元素換算で０ｐｐｍ、ナトリウム塩（酢酸ナトリウム）をナトリウム元素換算で６５ｐｐｍ含むエチレン含有量３２モル％、ケン化度９９．６％、ＭＦＲ＝３．１ｇ／１０分（２１０℃、２１６０ｇ荷重）のＥＶＯＨ
・実施例８；リン化合物（リン酸二水素カリウム）をリン元素換算で１００ｐｐｍ、ナトリウム塩（酢酸ナトリウム）をナトリウム元素換算で３ｐｐｍ含むエチレン含有量３２モル％、ケン化度９９．６％、ＭＦＲ＝３．１ｇ／１０分（２１０℃、２１６０ｇ荷重）のＥＶＯＨ
・実施例１１；リン化合物（リン酸二水素カリウム）をリン元素換算で１００ｐｐｍ、ナトリウム塩（酢酸ナトリウム）をナトリウム元素換算で６５ｐｐｍ含むエチレン含有量３２モル％、ケン化度９９．６％、ＭＦＲ＝３３ｇ／１０分（２１０℃、２１６０ｇ荷重）のＥＶＯＨ
【００９１】
比較例２
実施例２において、樹脂組成物ペレットを得るために用いられたシングルサイト触媒を用いて製造されたエチレン−α−オレフィン共重合体（Ａ）のかわりに、三菱化学製ＬＬＤＰＥ「ＵＦ４２０」｛１−ヘキセン４．９５重量％共重合品、密度０．９２５ｇ／ｃｍ3、ＭＦＲ＝０．８ｇ／１０分（２１０℃、２１６０ｇ荷重）、Ｍｗ／Ｍｎ＝７．５｝を用いたほかは実施例２と同様にして樹脂組成物ペレットを得た。得られた樹脂組成物ペレットを樹脂組成物層として用い、それ以外の層は実施例２と同じ樹脂、同じ構成で、押出シート、カップを得て、評価した。
【００９２】
実施例９
実施例１でカルボン酸変性ポリオレフィン（Ｃ）として用いられた三井石油化学製「アドマーＮＦ５００」｛無水マレイン酸グラフト変性低密度ポリエチレン、ＭＦＲ＝７．８ｇ／１０分（２１０℃、２１６０ｇ荷重）｝のかわりに三井石油化学製「アドマーＱＦ５００」｛無水マレイン酸グラフト変性ポリプロピレン、ＭＦＲ＝３．０ｇ／１０分（２３０℃、２１６０ｇ荷重）｝を用いたほかは実施例１と同様にして、押出シート、カップを得て、同様に評価した。結果を表１および２に示す。
【００９３】
実施例１７、１８、１９
実施例１で配合された（Ａ）、（Ｂ）、（Ｃ）各成分の配合重量割合｛（Ａ）：（Ｂ）：（Ｃ）＝８０：２０：５｝を以下のように変えたほかは実施例１と同様にして、押出シート、カップを得て、同様に評価した。結果を表１および２に示す。
・実施例１７；（Ａ）：（Ｂ）：（Ｃ）＝８０：２０：０
・実施例１８；（Ａ）：（Ｂ）：（Ｃ）＝５０：５０：５
・実施例１９；（Ａ）：（Ｂ）：（Ｃ）＝８０：２０：３０
【００９４】
比較例５、６、７
比較例１で配合された（Ａ）、（Ｂ）、（Ｃ）各成分の配合重量割合｛（Ａ）：（Ｂ）：（Ｃ）＝８０：２０：５｝を以下のように変えたほかは比較例１と同様にして、押出シート、カップを得て、同様に評価した。結果を表１および２に示す。
・比較例５；（Ａ）：（Ｂ）：（Ｃ）＝８０：２０：０
・比較例６；（Ａ）：（Ｂ）：（Ｃ）＝５０：５０：５
・比較例７；（Ａ）：（Ｂ）：（Ｃ）＝８０：２０：３０
【００９５】
実施例１２、１４、１５
実施例１で（Ａ）、（Ｂ）、（Ｃ）３成分をドライブレンドする際に以下の化合物を添加したほかは実施例１と同様にして、押出シート、カップを得て、同様に評価した。結果を表１および２に示す。
・実施例１２；ハイドロタルサイト｛Ｍｇ4.5Ａｌ2（ＯＨ）13ＣＯ3・３．５Ｈ2Ｏ｝０．１重量部
・実施例１４；ステアリン酸マグネシウム０．１重量部
・実施例１５；ハイドロタルサイト｛Ｍｇ4.5Ａｌ2（ＯＨ）13ＣＯ3・３．５Ｈ2Ｏ｝０．１重量部およびステアリン酸マグネシウム０．１重量部
【００９６】
実施例１３
実施例１で用いられたシングルサイト触媒を用いて製造されたエチレン−α−オレフィン共重合体（Ａ）のかわりに、実施例１で用いたエチレン−α−オレフィン共重合体（Ａ）８０重量部に対し０．１重量部のハイドロタルサイト｛Ｍｇ4.5Ａｌ2（ＯＨ）13ＣＯ3・３．５Ｈ2Ｏ｝をドライブレンドした後、直径４０ｍｍ、Ｌ／Ｄ＝２４、圧縮比３．８のマドック型混練部を有するスクリューで溶融押出して得たマスターチップを用いたほかは実施例１と同様にして、押出シート、カップを得て、同様に評価した。結果を表１および２に示す。
【００９７】
【表１】
0003686240.tif 000002
【００９８】
【表２】
0003686240.tif 000003
【００９９】
【発明の効果】
本発明の樹脂組成物は、溶融成形性が良好で、またこの樹脂組成物層とＥＶＯＨ層とからなる多層構造体は、外観が美麗であるのみならず、透明性、耐衝撃性、耐層間剥離性に優れている。